(57)【要約】【課題】耐熱水性に優れた乾燥皮膜が得られ、さらに貯蔵安定性に優れ、可使時間が長い水性エマルジョン組成物を提供すること。【解決手段】分散剤がアセト酢酸エステル基含有ポリビニルアルコール系樹脂（Ａ）であり、分散質がエチレン性不飽和単量体からなる重合体（Ｂ）である水性エマルジョンに、多価アルコール（Ｃ１）と多価アルデヒド化合物（Ｃ２）を反応して得られた環状アセタール化合物（Ｃ）を含有する。【選択図】なし【特許請求の範囲】
【請求項１】
分散剤がアセト酢酸エステル基含有ポリビニルアルコール系樹脂（Ａ）であり、分散質がエチレン性不飽和単量体からなる重合体（Ｂ）である水性エマルジョンに、多価アルコール（Ｃ１）と多価アルデヒド化合物（Ｃ２）を反応して得られた環状アセタール化合物（Ｃ）を含有することを特徴とする水性エマルジョン組成物。
【請求項２】
多価アルデヒド化合物（Ｃ２）がグリオキザールであることを特徴とする請求項１記載の水性エマルジョン組成物。
【請求項３】
多価アルコール（Ｃ１）がグルコースであることを特徴とする請求項１または２記載の水性エマルジョン組成物。
【請求項４】
多価アルコール（Ｃ１）が下記一般式（１）で表される化合物であることを特徴とする請求項１または２記載の水性エマルジョン組成物。
【化１】
2007326983.tif 000012
［式中、Ｒ1、Ｒ2、及びＲ3はそれぞれ独立して水素、水酸基または有機基を示し、ｍは１０以下の正の整数を示す］
【発明の詳細な説明】
【技術分野】
【０００１】
本発明は水性エマルジョン組成物に関し、さらに詳しくは、耐熱水性に優れた乾燥皮膜が得られ、粘度安定性に優れた水性エマルジョン組成物に関する。
【背景技術】
【０００２】
従来より、酢酸ビニルやアクリル系単量体に代表されるエチレン性不飽和単量体の乳化重合において、分散剤としてポリビニルアルコール系樹脂（以下、ポリビニルアルコールをＰＶＡと略記する）が好適に使用されている。かかるエチレン性不飽和単量体の重合体を分散質とし、ＰＶＡ系樹脂を分散剤とする水性エマルジョンは、木材用・紙用接着剤、粘着剤、バインダー、セメント・モルタル混和剤、紙・繊維加工剤、塗料などの用途に広く用いられている。
しかしながら、ＰＶＡ系樹脂は水溶性樹脂であり、これを分散剤とする水性エマルジョンの乾燥皮膜はＰＶＡ系樹脂部分の影響により、耐水性、特に耐熱水性に乏しいものであった。
【０００３】
かかる課題を解決するため、水性エマルジョン中にＰＶＡ系樹脂の架橋剤を配合し、水性液として用いた後の乾燥時あるいはその後に熱処理を施すことでＰＶＡ系樹脂を架橋させ、水性エマルジョン乾燥皮膜に耐水性を付与する方法が提案されている。特に、かかる架橋反応を効率的に行わせるため、ＰＶＡ系樹脂として架橋剤との反応性に優れた官能基を側鎖に有する変性ＰＶＡ系樹脂を用いることが好ましく、例えば、アセト酢酸エステル基含有ＰＶＡ系樹脂を含む酢酸ビニル樹脂系エマルジョンに架橋剤としてグリオキザールを配合してなる、耐水性に優れた水性エマルジョン型接着剤が提案されている（例えば、特許文献１参照。）。
【特許文献１】特開平１１−２７９５０９号公報
【発明の開示】
【発明が解決しようとする課題】
【０００４】
しかしながら、特許文献１に記載の水性エマルジョンは、ＰＶＡ系樹脂中のアセト酢酸エステル基と架橋剤であるグリオキザールとの反応速度が大きいため、貯蔵時あるいは高温環境での使用時に増粘しやすく、貯蔵安定性が低い、あるいは可使時間が短いという問題点を有するものであった。
【０００５】
すなわち、耐熱水性に優れた乾燥皮膜が得られ、さらに粘度安定性に優れた水性エマルジョンが望まれるところである。
【０００６】
なお、特許文献１に記載の技術で用いられているグリオキザールは、変異原性を有する点や、微量のホルマリンを含有し、化学物質過敏症の原因となる可能性がある点などから、その代替材料が望まれている物質のひとつである。
【課題を解決するための手段】
【０００７】
しかるに、本発明者はかかる事情に鑑み鋭意研究を重ねた結果、水性エマルジョンの分散剤として用いられるアセト酢酸エステル基含有ＰＶＡ系樹脂の架橋剤として、グリオキザールなどの多価アルデヒド化合物（Ｃ２）のアルデヒド基が多価アルコール（Ｃ１）によって保護されて得られた環状アセタール化合物（Ｃ）を用いることにより上記目的が達成されることを見出し、本発明を完成した。
【０００８】
すなわち、本発明の要旨は、分散剤がアセト酢酸エステル基含有ポリビニルアルコール系樹脂（Ａ）であり、分散質がエチレン性不飽和単量体からなる重合体（Ｂ）である水性エマルジョンに、多価アルコール（Ｃ１）と多価アルデヒド化合物（Ｃ２）を反応して得られた環状アセタール化合物（Ｃ）を含有することを特徴とする水性エマルジョン組成物に存する。
【０００９】
また、かかる水性エマルジョン組成物に用いられる環状アセタール化合物（Ｃ）は、多価アルデヒド化合物（Ｃ２）がグリオキザール、多価アルコール（Ｃ１）がグルコース、あるいは下記一般式（１）で表される化合物であるものが特に好ましい。
【化１】
2007326983.tif 000002
［式中、Ｒ1、Ｒ2、及びＲ3はそれぞれ独立して水素、水酸基または有機基を示し、ｍは１０以下の正の整数を示す］
【００１０】
かかる環状アセタール化合物（Ｃ）は、貯蔵時にはアセト酢酸エステル基含有ＰＶＡ系中のアセト酢酸エステル基と反応することはなく、水性エマルジョンを各種用途に使用し、その乾燥時あるいはその後の熱処理時に環状アセタールが分解し、生成したアルデヒド基がアセト酢酸エステル基と反応してＰＶＡ系樹脂を架橋し、水性エマルジョンの乾燥皮膜に耐熱水性を付与するものである。
【００１１】
なお、多価アルコール（Ｃ１）と多価アルデヒド化合物（Ｃ２）の反応物である本発明で用いられる環状アセタール化合物（Ｃ）は、水性エマルジョンの貯蔵時や使用時の温度環境である５〜４０℃では安定に環状アセタール構造を保持し、水性エマルジョンを各種用途に適用し、その後の乾燥あるいは熱処理時の４０〜２００℃でかかる環状アセタール構造が加水分解し、アルデヒド基が再生されることが必要であり、これらの条件を満たすような多価アルコールと多価アルデヒド化合物の好ましい組み合わせを選定したことが、本発明の重要な特徴である。
【発明の効果】
【００１２】
本発明の水性エマルジョン組成物は貯蔵安定性に優れ、可使時間が長く、耐熱水性に優れた乾燥皮膜が得られるため、工業上有用である。
【発明を実施するための最良の形態】
【００１３】
以下に記載する構成要件の説明は、本発明の実施態様の一例（代表例）であり、これらの内容に特定されるものではない。
以下、本発明について詳細に説明する。
【００１４】
まず、本発明の水性エマルジョン組成物において、重合体の分散剤として用いられるアセト酢酸エステル基含有ＰＶＡ系樹脂（Ａ）について詳しく説明する。
本発明で用いるアセト酢酸エステル基含有ＰＶＡ系樹脂（以下、アセト酢酸エステル基含有ＰＶＡ系樹脂をＡＡ化ＰＶＡ系樹脂と略記する）（Ａ）はＰＶＡ系樹脂にアセト酢酸エステル基を導入したものであり、かかるＡＡ化ＰＶＡ系樹脂（Ａ）中のアセト酢酸エステル基の含有量は、通常０．１〜２０モル％程度であり、残る部分は、通常のＰＶＡ系樹脂と同様、ケン化度相当のビニルアルコール構造単位と若干量の酢酸ビニル構造単位からなる。
かかるＡＡ化ＰＶＡ系樹脂（Ａ）を得るにはＰＶＡ系樹脂とジケテンを反応させる方法、ＰＶＡ系樹脂とアセト酢酸エステルを反応させてエステル交換する方法、酢酸ビニルとアセト酢酸ビニルの共重合体をケン化する方法等を挙げることができるが、製造工程が簡略で品質の良いＡＡ化ＰＶＡ系樹脂（Ａ）が得られることから、ＰＶＡ系樹脂とジケテンを反応させる方法で製造するのが好ましく、かかる方法について説明するがこれに限定されるものではない。
【００１５】
原料となるＰＶＡ系樹脂としては一般的にはポリ酢酸ビニルの低級アルコール溶液をアルカリや酸などのケン化触媒によってケン化したケン化物又はその誘導体が用いられ、更には本発明の目的、あるいはＡＡ化ＰＶＡ系樹脂（Ａ）の樹脂特性を大幅に損なわない程度の量であれば、酢酸ビニルと共重合性を有する単量体と酢酸ビニルとの共重合体のケン化物等を用いることもできる。
【００１６】
かかる単量体としては例えばエチレン、プロピレン、イソブチレン、α−オクテン、α−ドデセン、α−オクタデセン等のオレフィン類、ビニレンカーボネート類、アクリル酸、メタクリル酸、クロトン酸、マレイン酸、無水マレイン酸、イタコン酸、ウンデシレン酸等の不飽和酸類あるいはその塩あるいはモノ又はジアルキルエステル等、アクリロニトリル、メタアクリロニトリル等のニトリル類、アクリルアミド、メタクリルアミド等のアミド類、エチレンスルホン酸、アリルスルホン酸、メタアリルスルホン酸等のオレフィンスルホン酸あるいはその塩、アルキルビニルエーテル類、Ｎ−アクリルアミドメチルトリメチルアンモニウムクロライド、アリルトリメチルアンモニウムクロライド、ジメチルジアリルアンモニウムクロリド、ジメチルアリルビニルケトン、Ｎ−ビニルピロリドン、塩化ビニル、塩化ビニリデン、ポリオキシエチレン（メタ）アリルエーテル、ポリオキシプロピレン（メタ）アリルエーテルなどのポリオキシアルキレン（メタ）アリルエーテル、ポリオキシエチレン（メタ）アクリレート、ポリオキシプロピレン（メタ）アクリレート等のポリオキシアルキレン（メタ）アクリレート、ポリオキシエチレン（メタ）アクリルアミド、ポリオキシプロピレン（メタ）アクリルアミド等のポリオキシアルキレン（メタ）アクリルアミド、ジアセトンアクリルアミド、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ニル、ビニルエチレンカーボネート、２，２−ジアルキル−４−ビニル−１，３−ジオキソラン、グリセリンモノアリルエーテル、３，４−ジアセトキシ−１−ブテン、１，４−ジアセトキシ−２−ブテン等が挙げられる。
【００１７】
得られたポリ酢酸ビニル系樹脂のケン化は公知の方法で行うことができるが、通常はポリ酢酸ビニル系樹脂をアルコール系溶媒に溶解させたのち、アルカリ触媒または酸触媒の存在下で行われる。アルコール系溶媒としては例えばメタノール、エタノール、ブタノール、イソプロパノールや、メタノールと酢酸メチルの混合溶媒などの各種アルコールと酢酸メチルの混合溶媒などを使用することができる。アルコール系溶媒中のポリ酢酸ビニル系樹脂の濃度は１０〜６０重量％の範囲から選ばれる。
【００１８】
アルカリ触媒としては水酸化ナトリウム、水酸化カリウム、ナトリウムメチラート、ナトリウムエチラート、カリウムメチラートなどのアルカリ金属の水酸化物やアルコラートのようなアルカリ触媒を用いることができる。酸触媒としては塩酸、硫酸などの無機酸水溶液、ｐ−トルエンスルホン酸などの有機酸を用いることができる。アルカリ触媒の使用量はポリ酢酸ビニル系樹脂中の酢酸ビニル構造単位１モルに対して１〜１００ミリモル、さらには１〜４０ミリモル、特には１〜２０ミリモルが好ましい。アルカリ触媒の使用量が１ミリモル未満のときには、目的とするケン化度までケン化度を上げることが困難となる傾向にあり、１００ミリモルをこえると目的とするケン化度よりも高くなり過ぎる傾向となり制御が困難になるため好ましくない。
また、ケン化を行うときの温度はとくに制限されないが、通常１０〜７０℃が好ましく、２０〜５０℃がより好ましい。
【００１９】
次に、ポリ酢酸ビニル系樹脂のケン化によって得られたＰＶＡ系樹脂とジケテンを反応させるにはＰＶＡ系樹脂とガス状或いは液状のジケテンを直接反応させても良いし、有機酸をＰＶＡ系樹脂に予め吸着吸蔵せしめた後、不活性ガス雰囲気下でガス状または液状のジケテンを噴霧、反応させるか、またはＰＶＡ系樹脂に有機酸と液状ジケテンの混合物を噴霧、反応させる等の方法が用いられる。
上記の反応を実施する際の反応装置としては加温可能で撹拌機の付いた装置であれば充分である。例えば、ニーダー、ヘンシェルミキサー、リボンブレンダー、その他各種ブレンダー、撹拌乾燥装置を用いることができる。
【００２０】
かくして得られたＡＡ化ＰＶＡ（Ａ）中のアセト酢酸エステル基の含有量は、０．１〜２０モル％、さらには０．２〜１５モル％、特には０．３〜１０モル％であることが好ましく、かかる含有量が少なすぎると得られたエマルジョン皮膜の耐水化という本願の効果が充分発揮されない場合があり、逆に多すぎるとＡＡ化ＰＶＡ（Ａ）水溶液の透明性が低下したり、未溶解物が生じたり、さらには水性エマルジョンの重合安定性が悪くなる場合があるため、好ましくない。
【００２１】
かかるＡＡ化ＰＶＡ（Ａ）のケン化度は８０〜１００モル％、さらには８５〜９９．７モル％、特には９０〜９９．５モル％であることが好ましく、かかるケン化度が低すぎるとＡＡ化ＰＶＡ（Ａ）の水溶性が低下する場合があるため好ましくない。
また、該ＡＡ化ＰＶＡ（Ａ）の平均重合度（ＪＩＳ  Ｋ６７２６に準拠）は、１５０〜４０００、さらには２００〜２８００、特には３００〜２５００が好ましく、かかる平均重合度が小さすぎると得られたエマルジョン皮膜の耐水性や強度が不十分となる場合があり、逆に大きすぎると水性エマルジョンの粘度が高くなりすぎて、取扱いが困難となる場合があるため、好ましくない。
【００２２】
次に、本発明に用いられるエチレン性不飽和単量体からなる重合体（Ｂ）について説明する。
かかるエチレン性不飽和単量体としてはエマルジョン重合に多く用いられる単量体が主として挙げられ、代表的なものとしてはビニルエステル系単量体、アクリル酸またはそのエステル系単量体、ジエン系単量体等、オレフィン系単量体、アクリルアミド系単量体、アクリルニトリル系単量体、スチレン系単量体、ビニルエーテル系単量体、アリル系単量体等が挙げられる。
【００２３】
かかるビニルエステル系単量体としては、ギ酸ビニル、酢酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、安息香酸ビニル、バーサチック酸ビニル、１−メトキシビニルアセテート、酢酸イソプロペニル等が、アクリル酸またはそのエステル系単量体としては、（メタ）アクリル酸メチル、（メタ）アクリル酸エチル、（メタ）アクリル酸ｎ−プロピル、（メタ）アクリル酸ｉ−プロピル、（メタ）アクリル酸ｎ−ブチル、（メタ）アクリル酸ｉ−ブチル、（メタ）アクリル酸ｔ−ブチル、（メタ）アクリル酸２−エチルヘキシル、（メタ）アクリル酸ドデシル、（メタ）アクリル酸オクタデシル、（メタ）アクリル酸等が、ジエン系単量体としては、ブタジエン−１，３、２−メチルブタジエン、１，３又は２，３−ジメチルブタジエン−１，３、２−クロロブタジエン−１，３等をそれぞれ挙げることができる。
【００２４】
さらに、オレフィン系単量体としては、エチレン、プロピレン、１−ブテン、イソブテン等のオレフィン系単量体や塩化ビニル、塩化ビニリデン、フッ化ビニル、フッ化ビニリデン等のハロゲン化オレフィン類を、アクリルアミド系単量体としては、（メタ）アクリルアミド、Ｎ−メチロールアクリルアミド、Ｎ，Ｎ−ジメチルアクリルアミド、アクリルアミド−２−メチルプロパンスルホン酸、ジアセトンアクリルアミド等を、アクリルニトリル系単量体としては、（メタ）アクリルニトリル等を、スチレン系単量体としては、スチレン、α−メチルスチレン等を、ビニルエーテルとしては、メチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテル等を、アリル系単量体としては、酢酸アリル、塩化アリル等をそれぞれ挙げることができる。
【００２５】
また、上記以外にもフマル酸、（無水）マレイン酸、（無水）イタコン酸、無水トリメット酸等のカルボキシル基含有化合物及びそのエステルやエチレンスルホン酸、アリルスルホン酸、メタアリルスルホン酸、２−アクリルアミド−２−メチルプロパンスルホン酸等のスルホン酸基含有化合物、ビニルトリメトキシシラン等のビニルシラン化合物、更には酢酸イソプロペニル、３−（メタ）アクリルアミドプロピルトリメチルアンモニウムクロライド等を挙げることができる。
【００２６】
上述の単量体からなる重合体は、水性エマルジョンの使用用途、目的に応じて選定すればよく、特に限定されるものではないが、例えば本発明の水性エマルジョンを接着剤として用いる場合には、その分散質は酢酸ビニル系樹脂を用いることが好ましく、同様に粘着剤用途にはアクリル系樹脂が、塗料・コーティング用途にはアクリル系樹脂またはアクリル−スチレン系樹脂が、繊維処理剤向けにはアクリル系樹脂が、製紙用途にはアクリル系樹脂が、土木用途にはエチレン−酢酸ビニル系樹脂やアクリル系樹脂が好ましく用いられる。
また、上述の重合体は、それぞれ単一の単量体からなる重合体であっても、２種類以上の単量体からなる共重合体であってもよい。
【００２７】
つぎに、本発明に用いられる環状アセタール化合物（Ｃ）について説明する。
本発明に用いられる環状アセタール化合物（Ｃ）は、多価アルデヒド化合物（Ｃ２）のアルデヒド基が多価アルコール（Ｃ１）によって保護されて得られたものであり、ＡＡ化ＰＶＡ系樹脂を分散剤とする水性エマルジョンに含有させた場合、貯蔵時にはＡＡ化ＰＶＡ系樹脂中のアセト酢酸エステル基と反応することはなく、水性エマルジョンを各種用途に使用し、その乾燥時あるいはその後の熱処理時に環状アセタールが分解し、生成したアルデヒド基がアセト酢酸エステル基と反応してＰＶＡ系樹脂を架橋し、水性エマルジョンの乾燥皮膜に耐熱水性を付与するものである。
【００２８】
多価アルコール（Ｃ１）としては、エチレングリコール、グリセリン、ペンタエリスリトール、ソルビトール等の直鎖状多価アルコール類、グルコース、フルクトース、ガラクトース、マンノース、キシロース等の環状多価アルコール類や下記式（１）で示される化合物が挙げられ、デンプン、セルロースやポリビニルアルコールも使用可能である。
【化２】
2007326983.tif 000003
［式中、Ｒ1、Ｒ2、及びＲ3はそれぞれ独立して水素、水酸基または有機基を示し、ｍは１０以下の正の整数を示す］
【００２９】
これらの多価アルコール（Ｃ１）の中でも、アルデヒド基と反応し、安定な六員環の環状アセタール化合物を形成することができる、１，２−ジオール構造を有する多価アルコール（Ｃ１）が好ましく、そのようなものとして、グルコース、エチレングリコール、グリセリン、ペンタエリスリトール、および上記一般式（１）で示される化合物などを挙げることができる。
特に、環状アセタール化合物（Ｃ）としたときの室温領域での安定性と、水性エマルジョンの乾燥、熱処理温度領域での加水分解反応のおこりやすさの点から、グルコース、あるいは上記一般式（１）で示される化合物が好ましい。
【００３０】
なお、一般式（１）で示される多価アルコール（Ｃ１）は、通常ｍが１である単量体か、ｍが１０以下の正の整数である重合体であり、さらにＲ1、Ｒ2、及びＲ3は水素、水酸基または有機基であれば特に限定されるものではなく、同一のものであっても、それぞれ異なるものであっても構わないが、ＡＡ化ＰＶＡ系樹脂（Ａ）との相溶性や環状アセタール化合物としたときの安定性などの点から、Ｒ1が水素、Ｒ2がメチル基、Ｒ3が水酸基である下記一般式（２）で示される化合物が最も好ましく用いられる。また、ｍが１０を超えると多価アルデヒド化合物との反応によって得られた環状アセタール化合物（Ｃ）の水溶性が低下する場合があるため、好ましくない。
【化３】
2007326983.tif 000004
［式中、ｍは１０以下の正の整数を示す］
【００３１】
次に、多価アルデヒド化合物（Ｃ２）としては、グリオキザール、マロンジアルデヒド、サクシンジアルデヒド、グルタルジアルデヒド、アジピンジアルデヒド、ヘプタンジアール等のジアルデヒド化合物や、三つ以上のアルデヒド基を有する化合物が挙げられ、中でもアセト酢酸エステル基との反応性の点からジアルデヒド化合物が好ましく、中でもグリオキザールが好ましく用いられる。
【００３２】
かかる環状アセタール化合物（Ｃ）は上記のごとき多価アルコール（Ｃ１）に多価アルデヒド化合物（Ｃ２）を付加反応させたもので、かかる反応は水の存在下、あるいは非存在下で（Ｃ１）／（Ｃ２）のモル比を２／１〜１／２程度にし、ジアルデヒド（Ｃ２）の沸点以上の温度で反応させて得られるもので、必要に応じて酸やアルカリ等の触媒が併用される。
【００３３】
上記の多価アルコール（Ｃ１）とジアルデヒド（Ｃ２）の反応物である化合物とは、すなわち（Ｃ１）の水酸基と（Ｃ２）のアルデヒド基（水溶液中では水酸基）とが脱水反応して環状アセタールを形成したもので、通常、数多くの環状アセタール化合物の混合物として得られるものであり、実用にあたってはこの混合物のままでも使用可能である。
例えば、多価アルコールとしてグルコース（Ｃ１）を用いた場合に得られる環状アセタール化合物（Ｃ）の化学式のいくつかを例示すれば下記の化学式（３）〜（６）に示すような化合物である。かかる化合物を含む市販品としてオムノヴァ社製『セクアレッツ７５５』が挙げられる。
【００３４】
【化４】
2007326983.tif 000005
【００３５】
【化５】
2007326983.tif 000006
【００３６】
【化６】
2007326983.tif 000007
【００３７】
【化７】
2007326983.tif 000008
【００３８】
また、上記の一般式（２）の化合物（Ｃ１）とグリオキザール（Ｃ２）とから得られる環状アセタール化合物（Ｃ）は２つの水酸基がアルデヒド基と反応し、環状アセタールを形成させた化合物であって、それが重合度１０以下程度の範囲で重合した形であってもよい。なお、重合体の場合、すべての成分が環状アセタールの構造をもっている必要はなく、遊離の２個の水酸基が存在しても使用可能である。かかる市販品としては、下記化学式（７）、（８）で示され２つの単量体成分が重合した形のオムノヴァ社製『サンレッツ７００Ｍ』が挙げられる。
【００３９】
【化８】
2007326983.tif 000009
【００４０】
【化９】
2007326983.tif 000010
【００４１】
本発明で用いられる水性エマルジョン組成物は、上記の如き環状アセタール化合物（Ｃ）を含有してなるもので、その含有量は特に制限されるものではないが、通常、水性エマルジョン組成物中のＡＡ化ＰＶＡ系樹脂１００重量部に対して０．５〜１００重量部、さらには１〜５０重量部、特には２〜３０重量部の範囲が好適に用いられる。かかる含有量が少なすぎると得られたエマルジョン皮膜の耐水性が不十分となる場合があり、逆に多すぎるとその使用環境等によっては水性エマルジョンが増粘しやすくなり、可使時間が短くなる場合があるため好ましくない。
【００４２】
次に、本発明の水性エマルジョン組成物の製造法について説明する。
本発明の水性エマルジョン組成物は、上記のＡＡ化ＰＶＡ系樹脂（Ａ）を分散剤として、エチレン性不飽和単量体からなる重合体（Ｂ）を分散質とした水性エマルジョンと環状アセタール化合物（Ｃ）を含有するものである。かかる水性エマルジョンを作製するにあたっては、（ア）（Ａ）を乳化剤あるいは保護コロイドとして（Ｂ）を乳化重合する方法、（イ）（Ｂ）の溶液あるいは溶融液を（Ａ）の存在下で後乳化する方法、（ウ）任意の方法で得られた（Ｂ）の水性エマルジョンに（Ａ）を添加してより安定なエマルジョンを製造する方法等を挙げることができ、これらについて具体的に説明するが、これらの方法に限定されるものではない。
【００４３】
〔（ア）乳化重合による方法〕
水、ＡＡ化ＰＶＡ系樹脂（Ａ）及び重合触媒の存在下にエチレン性不飽和単量体及び／又はジエン系単量体等を一時又は連続的に添加して、加熱、撹拌する如き通常の乳化重合法や、水、ＡＡ化ＰＶＡ系樹脂（Ａ）及び重合触媒の存在下に、エチレン性不飽和単量体及び／又はジエン系単量体をＡＡ化ＰＶＡ系樹脂（Ａ）の水溶液に混合分散した分散液（プレエマルジョン）を一時又は連続的に添加して、加熱、撹拌する如き乳化重合法が実施し得る。
【００４４】
ＡＡ化ＰＶＡ系樹脂（Ａ）の使用量としては、エマルジョンの樹脂分等によって多少異なるが、通常乳化重合反応系のモノマー全体に対して０．５〜４０重量％、さらには１〜３５重量％、特には３〜３０重量％とすることが好ましく、かかるＡＡ化ＰＶＡ系樹脂（Ａ）の使用量が少なすぎるとポリマー粒子を安定な乳化状態で維持することが困難となり、逆に多すぎるとエマルジョンの粘度が上がりすぎて作業性が低下したり、エマルジョン皮膜の耐水性が低下することとなり好ましくない。
【００４５】
重合開始剤としては、普通過硫酸カリウム、過硫酸アンモニウム、臭素酸カリウム等がそれぞれ単独で又は酸性亜硫酸ナトリウムと併用して、更には過酸化水素−酒石酸、過酸化水素−鉄塩、過酸化水素−アスコルビン酸−鉄塩、過酸化水素−ロンガリット、過酸化水素−ロンガリット−鉄塩水溶液等のレドックス系重合開始剤が用いられ、また、アゾビスイソブチロニトリル、ベンゾイルパーオキサイド等の油溶性の重合開始剤も用いることができる。
【００４６】
重合開始剤の添加方法としては、特に制限はなく、初期に一括添加する方法や重合の経過に伴って連続的に添加する方法等を採用することができる。
上記の乳化重合においては、乳化分散安定剤として、水溶性高分子や非イオン性界面活性剤、アニオン性界面活性剤を併用することもできる。
【００４７】
水溶性高分子としては、ＡＡ化ＰＶＡ系樹脂（Ａ）以外の、未変性ＰＶＡ、カルボキシル基含有ＰＶＡ、ＰＶＡのホルマール化物、アセタール化物、ブチラール化物、ウレタン化物、スルホン酸、カルボン酸等のとのエステル化物等のＰＶＡ、ビニルエステルとそれと共重合可能な単量体との共重合体ケン化物等が挙げられる。ビニルエステルと共重合可能な単量体としてはエチレン、ブチレン、イソブチレン、α−オクテン、α−ドデセン、α−オクタデセン等のオレフィン類、アクリル酸、メタクリル酸、クロトン酸、マレイン酸、無水マレイン酸、イタコン酸等の不飽和酸類あるいはその塩あるいはモノ又はジアルキルエステル等、アクリロニトリル、メタクリロニトリル等のニトリル類、アクリルアミド、ジアセトンアクリルアミド、メタクリルアミド等のアミド類、エチレンスルホン酸、アリルスルホン酸、メタアリルスルホン酸等のオレフィンスルホン酸あるいはその塩類、アルキルビニルエーテル類、ビニルケトン、Ｎ−ビニルピロリドン、塩化ビニル、塩化ビニリデン等が挙げられる。
【００４８】
また、上記のＰＶＡ以外の水溶性高分子として、メチルセルロース、エチルセルロース、ヒドロキシメチルセルロース、ヒドロキシプロピルメチルセルロース、ヒドロキシブチルメチルセルロース、ヒドロキシエチルセルロース、カルボキシメチルセルロース、アミノメチルヒドロキシプロピルセルロース、アミノエチルヒドロキシプロピルセルロース等のセルロース誘導体類、デンプン、トラガント、ペクチン、グルー、アルギン酸又はその塩、ゼラチン、ポリビニルピロリドン、ポリアクリル酸又はその塩ポリメタクリル酸又はその塩、ポリアクリルアミド、ポリメタクリルアミド、酢酸ビニルとマレイン酸、無水マレイン酸、アクリル酸、アクリル酸、メタクリル酸、イタコン酸、フマル酸、クロトン酸等不飽和酸との共重合体、スチレンと上記不飽和酸との共重合体、ビニルエーテルと上記不飽和酸との共重合体及び前記共重合体の塩類又はエステル類が挙げられる。
【００４９】
非イオン性界面活性剤としては、例えばポリオキシエチレン−アルキルエーテル型、ポリオキシエチレン−アルキルフェノール型、ポリオキシエチレン−多価アルコールエステル型、多価アルコールと脂肪酸とのエステル、オキシエチレン・オキシプロピレンブロックポリマー等が挙げられる。
【００５０】
アニオン性界面活性剤としては、例えば高級アルコール硫酸塩、高級脂肪酸アルカリ塩、ポリオキシエチレンアルキルフェノールエーテル硫酸塩、アルキルベンゼンスルホン酸塩、ナフタリンスルホン酸塩ホルマリン縮合物、アルキルジフェニルエーテルスルホン酸塩、ジアルキルスルホコハク酸塩、高級アルコールリン酸エステル塩等が挙げられる。
更に、フタル酸エステル、リン酸エステル等の可塑剤、炭酸ナトリウム、酢酸ナトリウム、リン酸ナトリウム等のｐＨ調整剤等も併用され得る。
【００５１】
〔（イ）後乳化による方法〕
後乳化方法によりエマルジョンを製造するに当たっては、ＡＡ化ＰＶＡ系樹脂（Ａ）を水に溶解し、これに溶液状のエチレン性不飽和単量体及び／又はジエン系単量体等からなる重合体を滴下し撹拌するか、溶液状態の該重合体中に該ＰＶＡ水溶液を滴下し撹拌すればよい。エマルジョン化に当たり加熱等の必要は特にないが、必要であれば４５〜８５℃程度に加熱すればよい。乳化する物質としては上記の重合体が好ましいが、上記の重合体以外にもエポキシ樹脂、ウレタン樹脂、尿素−ホルマリン初期縮合物、フェノール−ホルムアルデヒド初期縮合物、アルキッド樹脂、ケテンダイマー、ロジン、シリコン樹脂、ワックス、ポリプロピレン、ポリエチレン、アスファルト等を挙げることができる。
【００５２】
ＡＡ化ＰＶＡ系樹脂（Ａ）の使用量としては、要求されるエマルジョンの樹脂分等によって多少異なるが、通常乳化対象物に対して０．５〜４０重量％、好ましくは１〜３５重量％程度の範囲から選択される。必要であれば、該樹脂と共にポリオキシエチレン−アルキルエーテル型、ポリオキシエチレン−アルキルフェノール型、多価アルコールエステル型等の非イオン性活性剤、又は高級アルキルアミン塩等のカチオン性活性剤を適宜併用することもできる。又これらの活性剤は乳化対象物の方に混合しておくことも可能である。
【００５３】
必要であればポリオキシエチレン−アルキルエーテル型、ポリオキシエチレン−アルキルフェノール型、多価アルコールエステル型等の非イオン性活性剤、又は高級アルキルアミン塩等のカチオン性活性剤を始めとし、前記した乳化重合時に使用される各種界面活性剤が何れも併用可能である。又これらの活性剤は乳化対象物の方に混合しておくことも可能である。更にフタル酸エステル、酢酸ナトリウム、リン酸ナトリウム等のｐＨ調整剤も併用され得る。
【００５４】
〔（ウ）後添加による方法〕
この方法は任意の方法で得られた合成樹脂のエマルジョンにＡＡ化ＰＶＡ系樹脂（Ａ）を添加するもので、対象となるエマルジョンとしては、スチレン／ブタジエン系エマルジョン、シス−１,４ポリイソプレンエマルジョン、クロロプレンエマルジョン、アクリロニトリル／ブタジエンエマルジョン、ビニルピリジンエマルジョン、メチルメタクレート／ブタジエンエマルジョン、ポリウレタンエマルジョン、アクリルエステル系エマルジョン、酢酸ビニル系エマルジョン、エチレン／酢酸ビニル系エマルジョン、塩化ビニル系エマルジョン、ポリスチレンエマルジョン、ポリエチレンエマルジョン、シリコーンエマルジョン、ポリブテンエマルジョン、チオコールエマルジョンなどが挙げられ、中でもエチレン性不飽和単量体またはジエン系単量体の重合体のエマルジョンが好ましい。
【００５５】
エマルジョンにＡＡ化ＰＶＡ系樹脂（Ａ）を添加する場合、該ＰＶＡを水溶液としてから添加する時にはエマルジョンを室温にて、撹拌しながらこれに該水溶液を添加するだけでよいが、該ＰＶＡの粉末を添加する時には、エマルジョンを撹拌しながら該粉末を添加し、５０〜８５℃に加温すれば短時間で均一な混合が終了するので好ましい。
【００５６】
ＡＡ化ＰＶＡ系樹脂（Ａ）の使用量は、エマルジョン固形分に対して０．５〜４０重量％、更には１〜３５重量％程度の範囲が好ましい。
また、水性エマルジョンは、上記のＡＡ化ＰＶＡ系樹脂（Ａ）が分散剤として用いられたものであってもよい。
【００５７】
上記で得られる水性エマルジョンは、上記の如くＡＡ化ＰＶＡ系樹脂（Ａ）を含有するもので、水性エマルジョン中のＡＡ化ＰＶＡ系樹脂（Ａ）の最終的な含有割合は、特に限定されないが、固形分比で０．１〜４０重量％、さらに０．５〜３５重量％、特に１〜３０重量％とすることが好ましく、かかる含有割合が少なすぎると接着剤に供したときの接着強度、耐水性が低くなり、逆に多すぎると接着剤に供したときに接着層が水で膨潤しやすく、接着強度が低下する傾向にあり好ましくない。
上記の（ア）〜（ウ）の任意の手法を用いることにより水性エマルジョンを得ることが可能であり、中でも接着剤に供したときの接着強度、耐水性、基材への浸透性の制御の自由度等を考慮すれば、（ア）の手法が特に好ましい。
【００５８】
かくして得られた、ＡＡ化ＰＶＡ系樹脂（Ａ）を分散剤とし、エチレン性不飽和単量体からなる重合体（Ｂ）を分散質とする水性エマルジョンに、上述の環状アセタール化合物（Ｃ）を配合することによって、本発明の水性エマルジョン組成物が得られる。かかる水性エマルジョンへの環状アセタール化合物（Ｃ）の配合方法については、特に限定されないが、通常は、水性エマルジョンに環状アセタール化合物（Ｃ）の水溶液を添加、混合する方法が好ましく用いられる。
【００５９】
なお、本発明の水性エマルジョン組成物の固形分濃度は、その用途および目的に応じて適宜選択すればよいが、好ましくは１０〜８５重量％、さらには２０〜７５重量％、特には３０〜６５重量％の範囲で用いられる。かかる固形分濃度が小さすぎると経済性に欠け、また、接着性も不十分となり、逆に大きすぎるとエマルジョンの粘度が高くなりすぎて、作業性が低下するという問題点が生じる場合があるため、好ましくない。
【００６０】
また、本発明の水性エマルジョン組成物には、必要に応じて尿素／ホルマリン樹脂、メラミン／ホルマリン樹脂、フェノール／ホルマリン樹脂などの熱硬化性樹脂、クレー、カオリン、炭酸カルシウムなどの重点材、ホウ酸、チタン系化合物、ジルコニウム系化合物などの架橋剤、その他、顔料、消泡剤、増粘剤、凍結防止剤、防腐剤、防錆剤、などの各種添加剤を添加することができる。
【００６１】
かくして得られた本発明の水性エマルジョン組成物は、その使用用途に応じて、基材表面に塗布されたり、基材に含浸されたり、他の素材と混合されたりして用いられるが、本発明の目的である耐水性あるいは耐熱水性を効率よく発現させるためには、加熱処理を施すことが好ましい。かかる加熱処理の方法は特に限定されないが、本発明の水性エマルジョン組成物を水性液として適用した後、これに含まれる水分を乾燥する際に同時に行ったり、乾燥させた後、さらに熱処理を施す方法などを挙げることができ、その装置としては、熱風乾燥機や赤外線加熱、その適用された用途によっては金属ロールや熱プレスによる加熱などを用いることができる。なお、いかなる方法を採用したとしても、かかる加熱処理は、４０〜２００℃、さらには５０〜１８０℃、特には６０〜１６０℃の温度条件で行うことが好ましく、かかる温度が低すぎると十分な耐水性が得られるまでに長時間が必要となる場合があり、逆に加熱処理の温度が高すぎるとＰＶＡの分解に起因する着色が生じる場合があるため、好ましくない。
【実施例】
【００６２】
以下に、本発明を実施例を挙げて具体的に説明するが、本発明はその要旨を超えない限り、実施例の記載に限定されるものではない。
なお、例中「％」とあるのは、断りのない限り重量基準を意味する。
【００６３】
実施例１
攪拌機、還流冷却器、滴下漏斗、温度計を備えたセパラブルフラスコに酢酸ビニル１０．８部、ＡＡ化ＰＶＡ系樹脂（Ａ）（平均重合度１４００、ケン化度９９モル％、アセト酢酸エステル基含有量５．５モル％）の１０％水溶液１２０部、０．６％酢酸ナトリウム水溶液１０部、水３７部、０．９６％過硫酸アンモニウム水溶液５部を仕込み、攪拌しながらフラスコ内の温度を７０℃に上げて重合を開始した。初期重合を１時間行い、さらに酢酸ビニル９７．２部を３時間かけて滴下するとともに、１時間毎に０．９６％過硫酸アンモニウム水溶液５部を４回添加した。酢酸ビニルの滴下終了から１時間後に１％ハイドロキノン水溶液１部を添加して重合を終了させ、１０％亜硫酸水素ナトリウム水溶液１部を添加して酢酸ビニルエマルジョンを得た。
得られた酢酸ビニル樹脂エマルジョン１００部に対し、グルコース（Ｃ１）とグリオキザール（Ｃ２）の反応による環状アセタール化合物（Ｃ）（商品名「セクアレッツ７５５」、オムノヴァ社製、５５％水溶液）０．４４部を配合した。
このときの、ＡＡ化ＰＶＡ系樹脂（Ａ）に対する環状アセタール化合物（Ｃ）の配合量は６重量％であった。
【００６４】
上記で得られた水性エマルジョン組成物について、下記の評価を行った。結果を表１に示す。
（粘度安定性）
得られた水性エマルジョン組成物の２３℃における粘度（Ｖ0）をブルックフィールド型回転粘度計（ローターＮｏ．５、回転数２０ｒｐｍ）を用いて測定した。この水性エマルジョン組成物を２３℃で１５時間保存した後、同様にして粘度（Ｖ20）を測定し、その増粘倍率（Ｖ20／Ｖ0）を求めた。
【００６５】
（耐熱水性）
得られた水性エマルジョン組成物をＰＥＴフィルム上に流延し、２３℃、５０％ＲＨの条件下で３日間静置した後、７０℃で５分間加熱処理を行って水性エマルジョン組成物の乾燥皮膜を得た。
かかる皮膜を９０℃の熱水に４時間浸漬して、皮膜の溶出率（％）を測定した。なお、溶出率（％）の算出にあたっては、熱水浸漬前の皮膜の乾燥重量（Ｘ1）および熱水浸漬後の皮膜の乾燥重量（Ｘ2）（いずれもｇ）を求め、下式にて溶出率（％）を算出した。
溶出率（％）＝[（Ｘ1―Ｘ2）／Ｘ1]×１００
【００６６】
実施例２
実施例１において、グルコース（Ｃ１）とグリオキザール（Ｃ２）の反応による環状アセタール化合物（Ｃ）の配合量を０．８８部とした以外は実施例１と同様にして水性エマルジョン組成物を得、同様に評価した。
なお、このときのＡＡ化ＰＶＡ系樹脂（Ａ）に対する環状アセタール化合物（Ｃ）の配合量は１２重量％であった。
【００６７】
実施例３
実施例１において、環状アセタール化合物（Ｃ）として、一般式（２）で示される化合物（Ｃ１）とグリオキザール（Ｃ２）を反応して得られた環状アセタール化合物（Ｃ）（商品名「サンレッツ７００Ｍ」、オムノヴァ社製、４５％水溶液）を０．５３部とした以外は実施例１と同様にして水性エマルジョン組成物を得て、同様に評価した。
なお、このときのＡＡ化ＰＶＡ系樹脂（Ａ）に対する環状アセタール化合物（Ｃ）の配合量は６重量％であった。
【００６８】
実施例４
実施例３において、一般式（２）で示される化合物（Ｃ１）とグリオキザール（Ｃ２）の反応による環状アセタール化合物（Ｃ）の配合量を１．０６部とした以外は実施例１と同様にして水性エマルジョン組成物を得、同様に評価した。
なお、このときのＡＡ化ＰＶＡ系樹脂（Ａ）に対する環状アセタール化合物（Ｃ）の配合量は１２重量％であった。
【００６９】
比較例１
実施例１において、環状アセタール化合物（Ｃ）に代えて、グリオキザール（４０％水溶液）を０．６０部配合した以外は実施例１と同様に水性エマルジョン組成物を得て、同様に評価した。
なお、このときのＡＡ化ＰＶＡ系樹脂（Ａ）に対するグリオキザールの配合量は６重量％であった。
【００７０】
［表１］
2007326983.tif 000011
【産業上の利用可能性】
【００７１】
本発明の水性エマルジョン組成物は、耐熱水性に優れた乾燥皮膜が得られ、さらに貯蔵安定性に優れ、可使時間が長いことから、木材用・紙用接着剤、粘着剤、バインダー、セメント・モルタル混和剤、紙・繊維加工剤、塗料などの用途に好適である。